(57)【要約】【課題】Ａｌ含有金属膜上の反射防止膜と導電プラグとのコンタクト性に優れる半導体装置を製造安定性よく提供する。【解決手段】  半導体装置は、半導体基板と、半導体基板の上部に設けられている層間縁膜１０１と、この層間絶縁膜１０１上に設けられており、Ｔｉ膜１０５と、ＴｉＮ膜１０７と、ＡｌＣｕ膜１０９と、Ｔｉ膜１１１およびＴｉＮ膜１１３と、エッチング調整膜１１５と、が順に積層されてなる積層体と、を備える。半導体装置は、層間絶縁膜１０１および積層体上に設けられている層間絶縁膜１０３と、層間絶縁膜１０３およびエッチング調整膜１１５を貫通し、端面がＴｉＮ膜１１３中に位置しているＴｉ膜１１７、ＴｉＮ膜１１９およびＷ膜１２１からなる導電プラグと、を備える。【選択図】      図１
2006100503.tif 000002
【特許請求の範囲】
【請求項１】
半導体基板と、
前記半導体基板の上部に設けられており、アルミニウム含有金属膜と、反射防止膜と、エッチング調整膜と、が順に積層されてなる積層体と、
前記積層体上に設けられている層間絶縁膜と、
前記層間絶縁膜および前記エッチング調整膜を貫通し、端面が前記反射防止膜中に位置している導電プラグと、
を備えることを特徴とする半導体装置。
【請求項２】
請求項１に記載の半導体装置において、
前記反射防止膜の上面から前記導電プラグの端面までの深さは、前記反射防止膜の膜厚の１／１０以上９／１０以下であることを特徴とする半導体装置。
【請求項３】
請求項１または２に記載の半導体装置において、
前記エッチング調整膜は、ＳｉＯＮ膜であることを特徴とする半導体装置。
【請求項４】
請求項１乃至３いずれかに記載の半導体装置において、
前記積層体は、同層内に複数設けられており、
前記複数の積層体に含まれる前記エッチング調整膜は、互いに連続した膜からなることを特徴とする半導体装置。
【請求項５】
請求項１乃至４いずれかに記載の半導体装置において、
前記アルミニウム含有金属膜の側面および前記反射防止膜の側面に前記エッチング調整膜が設けられていることを特徴とする半導体装置。
【請求項６】
請求項１乃至５いずれかに記載の半導体装置において、
前記層間絶縁膜中に前記導電プラグと同一工程により形成された第二の導電プラグをさらに備え、
前記導電プラグと前記第二の導電プラグとは、互いに長さが異なることを特徴とする半導体装置。
【請求項７】
半導体基板の上部に、アルミニウム含有金属膜と、反射防止膜と、エッチング調整膜と、が順に積層されてなる積層体を形成する工程と、
前記積層体上に層間絶縁膜を形成する工程と、
前記層間絶縁膜、前記エッチング調整膜および前記反射防止膜を、同一のエッチングガスによりエッチングすることにより、前記層間絶縁膜および前記エッチング調整膜を貫通し、前記反射防止膜中に端部が位置する開口部を形成する工程と、
前記開口部内に導電膜を形成することにより、前記反射防止膜中に端面が位置している導電プラグを形成する工程と、
を含むことを特徴とする半導体装置の製造方法。
【請求項８】
請求項７に記載の半導体装置の製造方法において、
前記エッチング調整膜を形成する工程は、ＳｉＯＮ膜を形成する工程を含むことを特徴とする半導体装置の製造方法。
【請求項９】
請求項７または８に記載の半導体装置の製造方法において、
前記積層体を形成する工程は、前記アルミニウム含有金属膜の側面、前記反射防止膜の上面および側面に前記エッチング調整膜を設ける工程を含む
ことを特徴とする半導体装置の製造方法。
【請求項１０】
請求項７乃至９いずれかに記載の半導体装置の製造方法において、
前記層間絶縁膜を、前記開口部を形成する工程と同一工程でエッチングすることにより、前記層間絶縁膜中に前記開口部と深さの異なる第二の開口部を形成し、前記第二の開口部内に、前記導電プラグと長さの異なる第二の導電プラグを形成する工程と、
をさらに含むことを特徴とする半導体装置の製造方法。
【請求項１１】
請求項７乃至１０いずれかに記載の半導体装置の製造方法において、
前記エッチングガスは、ＣｘＦy（ｘは４以上の実数、ｙは正の実数）の一般式で表されるフルオロカーボン系化合物を含むエッチングガスである
ことを特徴とする半導体装置の製造方法。
【発明の詳細な説明】
【技術分野】
【０００１】
本発明は、半導体装置およびその製造方法に関する。
【背景技術】
【０００２】
従来の半導体装置の製造方法としては、特許文献１および特許文献２に記載されたものがある。
【０００３】
これらの半導体装置の製造方法では、下層のアルミ配線上に反射防止膜を設け、この反射防止膜上に、エッチング時のストッパーとなるプラズマ窒化膜を形成し、このプラズマ窒化膜上に絶縁膜の層間膜を形成する。そして、絶縁膜にビアを形成する際に、絶縁膜とプラズマ窒化膜との間で選択比が取れる条件で第一のエッチングを行い、次に第２のエッチングにてプラズマ窒化膜をオーバーエッチングして反射防止膜を露出させたビア孔を形成する。
【０００４】
また、従来の半導体装置としては、特許文献３に記載されたものもある。図８は、特許文献３のコンタクトホール形成方法を説明するための図である。このコンタクトホール形成方法では、レジスト３４をマスクとしてドライエッチングを行い、下部配線層２６上の薄い膜厚のコンタクトホール形成領域Ａにコンタクトホール３６を形成するとともに、下部拡散層２４上の厚い膜厚のコンタクトホール形成領域Ｂにコンタクトホール３８を形成する。コンタクトホール３８が形成される際には、層間絶縁膜３２のみエッチングされるが、コンタクトホール３６が形成される際には、層間絶縁膜３２のみならず、エッチング遅延層２８もエッチングされる。その後、図示しないが、レジスト３４を除去し、ドライエッチングの後処理（洗浄等）を行う。
【０００５】
上記したコンタクトホール３６、３８を形成する際のドライエッチングとして、異方性エッチングの可能な反応性イオンエッチングを用いている。コンタクトホール３６、３８を形成する際には、横方向へのエッチングが進行しないように異方性エッチングで行うことが望ましいからである。しかしながら、異方性エッチングであるが故に、層間絶縁膜３２（ＳｉＯ2等）のみをエッチングして下部電極層（ＴｉＮ、ＡｌＣｕ、Ｔｉ等）２６をエッチングしないということは難しい。特許文献３によれば、この場合に、エッチング遅延層２８を形成することは特に有用である旨記載されている。
【特許文献１】特開２００２−１９０５２０号公報
【特許文献２】特開２０００−２３５９７３号公報
【特許文献３】特開２００２−３１９６２０号公報
【発明の開示】
【発明が解決しようとする課題】
【０００６】
しかしながら、上記文献記載の従来技術は、以下の点で改善の余地を有していた。
【０００７】
第一に、特許文献１および特許文献２に記載された半導体装置の製造方法では、ビアを開口するエッチングを２回に分けて行うため、ビアを開口するための工程数および処理時間が増大し、生産性および製造安定性の面でさらなる改善の余地がある。
【０００８】
第二に、特許文献３に記載されたコンタクトホール形成方法では、レジスト３４、層間絶縁膜３２、エッチング遅延層２８が順次エッチングされ、下部電極層２６の上面に到達するコンタクトホールが形成される。ところが、コンタクトホールの底部に下部電極層２６が露出する結果、エッチング後にコンタクトホール内部を薬液により有機洗浄する際、仮に下部電極層２６を構成する材料がＡｌＳｉである場合には、たとえばＡｌが薬液に溶出することがあった。このように配線層の金属が薬液に溶出した場合、下部配線とコンタクトホール内に設けられるビアプラグとのコンタクト性の低下を引き起こすことがあった。
【０００９】
本発明は上記事情に鑑みてなされたものであり、その目的とするところは、Ａｌ含有金属膜上の反射防止膜と導電プラグとのコンタクト性に優れる半導体装置を製造安定性よく提供することにある。
【課題を解決するための手段】
【００１０】
本発明によれば、半導体基板と、半導体基板の上部に設けられており、アルミニウム含有金属膜と、反射防止膜と、エッチング調整膜と、が順に積層されてなる積層体と、積層体上に設けられている層間絶縁膜と、層間絶縁膜およびエッチング調整膜を貫通し、端面が反射防止膜中に位置している導電プラグと、を備える半導体装置が提供される。
【００１１】
この構成によれば、従来技術のようなエッチストッパ膜ではなく、エッチング調整膜を用いているため、層間絶縁膜およびエッチング調整膜を貫通し、一方の端部が反射防止膜の途中まで到達する開口部を、一段階のエッチングにより形成することができる。
【００１２】
また、この構成では、エッチングをエッチング調整膜の途中で止めずに、意図的に反射防止膜の途中までオーバーエッチングして開口部を形成することができる。このため、層間絶縁膜の膜厚ばらつきやエッチング条件のばらつきなどがあっても、確実に開口部の底面を反射防止膜に到達させることができる。すなわち、その後の導電プラグ形成工程で導電プラグの端面と反射防止膜との間に除去しきれなかったエッチング調整膜が残存することもない。その結果、開口部内に形成される導電プラグとアルミニウム含有金属膜上の反射防止膜とのコンタクト性が向上する。
【００１３】
さらに、この構成では、エッチング速度をエッチング調整膜で調整するため、開口部の底面が反射防止膜を貫通せず、開口部の底面を反射防止膜中に制御性よく位置させることができる。このため、その後のレジスト有機剥離工程でのＡｌの溶出が抑制される。よって、開口部内に形成される導電プラグとアルミニウム含有金属膜上の反射防止膜とのコンタクト性が向上する。
【００１４】
したがって、この構成によれば、Ａｌ含有金属膜上の反射防止膜と導電プラグとのコンタクト性に優れ、製造安定性よく製造可能な半導体装置が得られる。
【００１５】
また、本発明によれば、半導体基板の上部に、アルミニウム含有金属膜と、反射防止膜と、エッチング調整膜と、が順に積層されてなる積層体を形成する工程と、積層体上に層間絶縁膜を形成する工程と、層間絶縁膜、エッチング調整膜および反射防止膜を、同一のエッチングガスによりエッチングすることにより、層間絶縁膜およびエッチング調整膜を貫通し、反射防止膜中に端部が位置する開口部を形成する工程と、開口部内に導電膜を形成することにより、反射防止膜中に端面が位置している導電プラグを形成する工程と、を含む半導体装置の製造方法が提供される。
【００１６】
この方法によれば、従来技術のようなエッチストッパ膜ではなく、エッチング調整膜を用いているため、層間絶縁膜およびエッチング調整膜を貫通し、一方の端部が反射防止膜の途中まで到達する開口部を、一段階のエッチングにより形成することができる。
【００１７】
また、この方法では、エッチングをエッチング調整膜の途中で止めずに、意図的に反射防止膜の途中までオーバーエッチングして開口部を形成することができる。このため、層間絶縁膜の膜厚ばらつきやエッチング条件のばらつきなどがあっても、確実に開口部の底面を反射防止膜に到達させることができる。すなわち、その後の導電プラグ形成工程で導電プラグの端面と反射防止膜との間に除去しきれなかったエッチング調整膜が残存することもない。その結果、開口部内に形成される導電プラグとアルミニウム含有金属膜上の反射防止膜とのコンタクト性が向上する。
【００１８】
さらに、この方法では、エッチング速度をエッチング調整膜で調整するため、開口部の底面が反射防止膜を貫通せず、開口部の底面を反射防止膜中に制御性よく位置させることができる。このため、その後のレジスト有機剥離工程でのＡｌの溶出が抑制される。よって、開口部内に形成される導電プラグとアルミニウム含有金属膜上の反射防止膜とのコンタクト性が向上する。
【００１９】
したがって、この方法によれば、Ａｌ含有金属膜上の反射防止膜と導電プラグとのコンタクト性に優れ、製造安定性よく製造可能な半導体装置が得られる。
【００２０】
本発明において、エッチング調整膜とは、エッチングにより形成される開口部の底面をエッチング調整膜内部でストップさせることはなく、エッチング調整膜を貫通する開口部を形成する際のエッチング速度を遅延させる機能を有する膜である。すなわち、エッチング調整膜は、反射防止膜上に設けられ、エッチング調整膜を貫通した開口部の底面が反射防止膜中に位置した状態でエッチングがストップするように、エッチング速度を調整する。すなわち、エッチング調整膜とは、エッチングストッパ膜とは異なる概念である。
【発明の効果】
【００２１】
本発明によれば、エッチングをエッチング調整膜の途中で止めずに、意図的に反射防止膜の途中までオーバーエッチングして開口部を形成するため、Ａｌ含有金属膜上の反射防止膜と導電プラグとのコンタクト性に優れる半導体装置が製造安定性よく得られる。
【発明を実施するための最良の形態】
【００２２】
本発明に係る半導体装置において、反射防止膜の上面から導電プラグの端面までの深さは、反射防止膜の膜厚の１／１０以上９／１０以下とすることができる。
【００２３】
この構成によれば、エッチングをエッチング調整膜の途中で止めずに、意図的に反射防止膜の膜厚の１／１０以上９／１０以下の深さまでエッチングして開口部を形成することができるので、開口部の底面が反射防止膜に届かなかったり、反射防止膜を貫通してしまったりすることがなく、開口部の底面を反射防止膜中に制御性よく位置させることができる。このため、開口部内に形成される導電プラグとアルミニウム含有金属膜上の反射防止膜とのコンタクト性が向上する。
【００２４】
本発明に係る半導体装置において、エッチング調整膜は、ＳｉＯＮ膜であってもよい。
【００２５】
この構成によれば、一般的に層間絶縁膜に用いられるＳｉＯ2膜などに比べて、ＳｉＯＮ膜はエッチング速度が遅いため、ＳｉＯＮ膜の膜厚を調整することにより、エッチング速度を精度よく調整することができる。
【００２６】
本発明に係る半導体装置において、上記積層体は、同層内に複数設けられており、複数の積層体に含まれるエッチング調整膜は、互いに連続した膜からなる構成とすることができる。
【００２７】
この構成によれば、開口部の幅とＡｌ含有金属膜の幅とが略等しい場合におけるエッチング時に、Ａｌ含有金属膜の踏み外しマージンが増加するため、開口部の底部のサイズを大きくすることができる。また、Ａｌ含有金属膜の側面が開口部内に露出することを防ぐことができる。このため、開口部内に形成される導電プラグのＶｉａ抵抗が低下する。
【００２８】
本発明に係る半導体装置において、上記アルミニウム含有金属膜の側面および上記反射防止膜の側面にエッチング調整膜が設けられていてもよい。
【００２９】
この構成によれば、上記積層体のパターニングの際に、エッチングに時間を要するエッチング調整膜をエッチングしなくて済む。このため、半導体装置の製造工程が簡便になり、生産性が向上する。
【００３０】
本発明に係る半導体装置は、上記層間絶縁膜中に上記導電プラグと同一工程により形成された第二の導電プラグをさらに備え、上記導電プラグと前記第二の導電プラグとは、互いに長さが異なる構成とすることができる。
【００３１】
この構成によれば、エッチング調整膜の膜厚を調整することにより、導電プラグを形成するための開口部のエッチング速度を精度よく調整することができるため、２箇所を同一工程でエッチングしても、２本の異なる長さの開口部を形成することができる。このため、長さの異なる２本の導電プラグを製造安定性よく形成することができる。
【００３２】
本発明に係る半導体装置の製造方法において、上記エッチングガスは、ＣｘＦy（ｘは４以上の実数、ｙは正の実数）の一般式で表されるフルオロカーボン系化合物を含むエッチングガスとすることができる。
【００３３】
この方法によれば、フルオロカーボン系化合物を含むエッチングガスは、エッチング速度は異なるとはいえ、層間絶縁膜、エッチング調整膜、反射防止膜のいずれもエッチング可能であるため、１段階のエッチングで上記開口部を形成することができる。
【００３４】
以下、本発明の実施の形態について、図面を用いて説明する。尚、すべての図面において、同様な構成要素には同様の符号を付し、適宜説明を省略する。
【００３５】
<実施形態１>
図１は、実施の形態に係る半導体装置の一部を模式的に示した断面図である。
【００３６】
本実施形態に係る半導体装置は、半導体基板と、半導体基板の上部に、層間絶縁膜１０１と、この層間絶縁膜１０１上に設けられており、密着膜（Ｔｉ膜１０５およびＴｉＮ膜１０７）と、アルミニウム含有金属膜（ＡｌＣｕ膜１０９）と、反射防止膜（Ｔｉ膜１１１およびＴｉＮ膜１１３）と、エッチング調整膜１１５と、が順に積層されてなる積層体と、を備える。この半導体装置は、層間絶縁膜１０１および積層体上に設けられている層間絶縁膜１０３と、層間絶縁膜１０３およびエッチング調整膜１１５を貫通し、端面が反射防止膜（Ｔｉ膜１１１およびＴｉＮ膜１１３）中に位置している導電プラグ（Ｔｉ膜１１７、ＴｉＮ膜１１９およびＷ膜１２１）と、を備える。
【００３７】
図２は、実施の形態に係る半導体装置の一部を図１よりも広い視野で模式的に示した断面図である。
【００３８】
本実施形態に係る半導体装置は、層間絶縁膜１０１の上に、密着膜（Ｔｉ膜１０５およびＴｉＮ膜１０７）と、アルミニウム含有金属膜（ＡｌＣｕ膜１０９）と、反射防止膜（Ｔｉ膜１１１およびＴｉＮ膜１１３）と、エッチング調整膜１１５と、が順に積層されてなる積層体を複数備える。この半導体装置は、それぞれの積層体に対応して、層間絶縁膜１０１および積層体上に設けられている層間絶縁膜１０３と、層間絶縁膜１０３およびエッチング調整膜１１５を貫通し、一方の端部が反射防止膜（Ｔｉ膜１１１およびＴｉＮ膜１１３）に埋設されている導電プラグ（Ｔｉ膜１１７、ＴｉＮ膜１１９およびＷ膜１２１）も、２本備える。
【００３９】
ここで、エッチング調整膜１１５とは、エッチングストッパ膜とは異なる概念である。すなわち、エッチング調整膜１１５とは、エッチングにより形成される開口部の先端部を膜内部でストップさせることはなく、エッチング調整膜１１５を貫通する開口部を形成する際のエッチング速度を遅延させる機能を有する膜である。
【００４０】
本実施形態に係る半導体装置の製造方法について、以下説明する。
【００４１】
図４は、実施の形態に係る半導体装置の製造方法を説明するための工程断面図である。まず、半導体基板（不図示）の上部に、ＳｉＯ2膜からなる層間絶縁膜１０１を形成する。次いで、層間絶縁膜１０１上に、Ｔｉ膜１０５、ＴｉＮ膜１０７、ＡｌＣｕ膜１０９、Ｔｉ膜１１１、ＴｉＮ膜１１３、エッチング調整膜１１５を順に積層する。そして、エッチング調整膜１１５上にレジスト１４１ａ、１４１ｂを形成する（図４（ａ））。
【００４２】
次いで、レジスト１４１ａ、１４１ｂをマスクとして、Ｔｉ膜１０５、ＴｉＮ膜１０７、ＡｌＣｕ膜１０９、Ｔｉ膜１１１、ＴｉＮ膜１１３、エッチング調整膜１１５をエッチング処理することによりパターニングし、これらの膜からなる積層体を形成する。そして、レジスト１４１ａ、１４１ｂを除去する（図４（ｂ））。
【００４３】
続いて、層間絶縁膜１０１および上記積層体の上に層間絶縁膜１０３を形成する。そして、層間絶縁膜１０３上にレジスト（不図示）を形成し、このレジストをマスクとして、層間絶縁膜１０３、エッチング調整膜１１５ａ、１１５ｂおよびＴｉＮ膜１１３ａ、１１３ｂをエッチングして、開口部１４３ａ、１４５ｂを形成する（図４（ｃ））。この際、開口部１４３ａ、１４５ｂの先端部は、ＴｉＮ膜１１３ａ、１１３ｂの途中でストップするように調整する。
【００４４】
さらに、こうして形成された開口部１４３ａ、１４５ｂ内をアルゴンプラズマで処理してエッチング残渣を除去し、バリアメタル膜（Ｔｉ膜１１７ａ、１１７ｂおよびＴｉＮ膜１１９ａ、１１９ｂ）をスパッタリングにより形成する。さらに、バリアメタル膜上にＣＶＤ法によりタングステン膜１２１ａ、１２１ｂを形成し、層間絶縁膜１０３の上部の余分なＴｉ膜１１７ａ、１１７ｂ、ＴｉＮ膜１１９ａ、１１９ｂおよびタングステン膜１２１ａ、１２１ｂをＣＭＰ（化学機械研磨）法により除去して平坦化する（図４（ｄ））。
【００４５】
このとき、エッチングガスとしては、ＣｘＦy（ｘは４以上の実数、ｙは正の実数）の一般式で表されるフルオロカーボン系化合物を含むエッチングガスを用いる。これらのエッチングガスは、エッチング速度（エッチングレート）は異なるが、いずれも層間絶縁膜１０３、エッチング調整膜１１５およびＴｉＮ膜１１３をエッチングすることができる。また、開口部１４３ａ、１４５ｂを形成する際には、両方の開口部１４３ａ、１４５ｂを同一のエッチングガスにより、一段階でエッチングする。
【００４６】
また、エッチング調整膜１１５は、エッチングレートがＳｉＯ2よりも低下する（ＳｉＯ2膜との間で充分な選択比が取れる）材料からなる膜であればよいが、例えばＳｉとＮまたはＣを含む膜を用いることができる。より具体的には、ＳｉＯＮ、ＳｉＮ、ＳｉＣ、ＳｉＣＮを含む膜を好適に用い得る。これらの中でも、ＳｉＯＮ膜を用いると、エッチング調整膜１１５をエッチングする際の寸法精度が良好であり、加工性に優れる。
【００４７】
また、エッチング調整膜１１５ａ、１１５ｂの厚さおよび材料は、層間絶縁膜１０３の膜厚ばらつきやエッチング条件のばらつきなどがあっても開口部１４３ａ、１４５ｂの底面がＴｉＮ膜１１３中においてストップするように決定される。すなわち、開口部１４３ａ、１４５ｂ（Ｖｉａ）をプラズマエッチングする際における開口部１４３ａ、１４５ｂ内のＳｉＯ2／ＳｉＯＮ選択比から、エッチング調整膜１１５の膜厚を決定することができる。この際、エッチング調整膜１１５の膜厚を固定して層間絶縁膜１０３の膜厚ばらつきを吸収できるように、選択比を調整してもよい。例えば、エッチングガスとして、Ｃ4Ｆ8／（ＣＯ）／Ａｒ／Ｏ2ガスを用いる場合、選択比はＯ2流量や、Ｃ4Ｆ8流量、またはウェハー温度を調整することで選択比を効果的に変化させることが可能である。
【００４８】
ここで選択されるエッチング調整膜１１５ａ、１１５ｂの膜厚およびエッチング選択比は、開口部１４３ａ、１４５ｂエッチング時に開口部１４３ａ、１４５ｂの先端部がエッチング調整膜１１５を貫通するような膜厚およびエッチング選択比を選択する。例えばＳｉＯＮ膜からなるエッチング調整膜の膜厚が３５ｎｍの場合に、ＳｉＯ2とＳｉＯＮ膜との選択比を１５程度に設定することで最大５００ｎｍの層間絶縁膜１０３の膜厚バラツキを吸収することができる。
【００４９】
エッチング調整膜１１５の厚さは、必要に応じて適宜決定され、特に限定されないが、好ましくは１０ｎｍ以上５０ｎｍ以下である。具体的には、例えば３５ｎｍとする。この範囲内の膜厚であれば、開口部（Ｖｉａ）のエッチングを、Ｓｉの絶縁化合物からなるエッチング調整膜１１５ａ、１１５ｂ中で停止させずに、ＴｉＮ膜１１３ａ、１１３ｂ中にまでオーバーエッチすることができる。このため、ＴｉＮ膜１１３ａ、１１３ｂが確実に露出するようにすることができる。このように意図的にオーバーエッチすることにより、エッチング調整膜１１５は開口部１４３ａ、１４５ｂ内からエッチング除去され、開口部１４３ａ、１４５ｂ内のいずれにおいても、ＡｌＣｕ膜１０９ａ、１０９ｂ上のＴｉ膜１１１ａ、１１１ｂのさらに上のＴｉＮ膜１１３ａ、１１３ｂを露出させ得る。
【００５０】
ＴｉＮ膜１１３ａ、１１３ｂの膜厚は、必要に応じて適宜決定され、特に限定されないが、好ましくは１０ｎｍ以上２００ｎｍ以下であり、具体的には、例えば７５ｎｍである。この範囲内の膜厚であれば、開口部１４３ａ、１４５ｂの底面をＴｉＮ膜１１３ａ、１１３ｂ中でストップさせることができる。また、その後のレジストの有機剥離工程において、Ａｌの溶け出しを充分に抑制できる。
【００５１】
Ｔｉ膜１１１ａ、１１１ｂはなくてもよいが、Ｔｉ膜１１１ａ、１１１ｂを設ける場合の膜厚は、好ましくは５ｎｍ以上５０ｎｍ以下であり、具体的には、例えば２０ｎｍである。この範囲内の膜厚であれば、開口部１４３ａ、１４５ｂの底面がＴｉＮ膜１１３ａ、１１３ｂ底面の近傍に位置する場合にも、その後のレジストの有機剥離工程において、Ａｌの溶け出しを充分に抑制できる。
【００５２】
さらに、ＴｉＮ膜１１３ａ、１１３ｂの膜厚が５５ｎｍの場合には、開口部１４３ａ、１４５ｂの先端部のＴｉＮ膜１１３ａ、１１３ｂ内への埋め込み深さは、必要に応じて適宜決定され、特に限定されないが、例えば５ｎｍ（膜厚の約１／１０）以上５０ｎｍ（膜厚の約９／１０）以下であり、具体的には１０ｎｍ以上３０ｎｍ以下である。この範囲内の埋め込み深さであれば、充分な埋め込み深さの制御マージンがあるため、多少エッチング条件がばらついても、確実にＴｉＮ膜１１３ａ、１１３ｂ内で開口部１４３ａ、１４５ｂの先端部を止めることができる。
【００５３】
本実施形態に係る半導体装置の作用効果について、以下説明する。
【００５４】
本実施形態の半導体装置によれば、Ａｌ含有金属膜上の反射防止膜と導電プラグとのコンタクト性に優れる半導体装置が製造安定性よく得られる。すなわち、この半導体装置によれば、Ａｌ含有金属膜１０９上の反射防止膜（Ｔｉ膜１１１およびＴｉＮ膜１１３）のさらに上に、ＳｉＯＮ、ＳｉＮ、ＳｉＣ、ＳｉＣＮのようなＮやＣを含むＳｉの絶縁化合物からなるエッチング調整膜１１５を設けることにより、開口部（Ｖｉａ）のドライエッチング時に開口部１４３ａ、１４５ｂ内のエッチレートを選択的に低下させ、ＴｉＮ残膜の厚さを安定して制御することができる。このため、層間絶縁膜１０３の膜厚ばらつきやエッチング条件のばらつきなどが生じても、開口部１４３ａ、１４５ｂは、層間絶縁膜１０３、エッチング調整膜１１５を貫通し、ＴｉＮ膜１１３の途中で止まるように制御することができる。その結果、レジスト有機剥離の際にもＡｌの溶け出しは生じず、導電プラグとＡｌ含有金属膜１０９の上部のＴｉＮ膜１１３とのコンタクト性は向上する。
【００５５】
一方、図７は、特にエッチング調整膜を設けないＶｉａ形成プロセスを説明するための図である。このプロセスでは、図７（ａ）に示すように、第一の層間絶縁膜１００１の上に、Ｔｉ膜１００５、ＴｉＮ膜１００７、ＡｌＣｕ膜１００９、ＴｉＮ膜１０１３が順に積層されてなる積層体が設けられている。そして、この積層体および第一の層間絶縁膜１００１の上に第二の層間絶縁膜１００３が設けられている。そして、この第二の層間絶縁膜１００３およびＴｉＮ膜１０１３をエッチングにより除去して開口部１０４３を形成する。次に、図７（ｂ）に示すように、開口部１０４３内部を有機洗浄する。この際、開口部１０４３の底部のＡｌＣｕ膜１００９からＡｌが溶け出してしまう現象が生じる。
【００５６】
そのため、Ａｌの溶け出しを充分に抑制するには、Ｖｉａドライエッチ後のＴｉＮ残膜を安定且つ充分に確保することが求められる。しかし、ドライエッチ工程の際にはどうしてもエッチング精度のばらつきが生じるため、ＴｉＮ残膜を充分に確保することが困難である。このため、ＴｉＮ残膜を充分に確保することができない場合、その後のレジストの有機剥離工程でＡｌの溶け出しが生じやすく、タングステン膜のＣＶＤによる成長時にＴｉアタッキング、異物の発生など開口部がオープン不良となる原因を誘発しやすい。
【００５７】
また、特にエッチング調整膜を設けない場合であっても、エッチング条件を厳格に調整することなどにより、ＴｉＮ膜を残してＶｉａを形成することができる場合もある。しかし、Ａｌの溶け出しを充分に抑制するには、Ｖｉａドライエッチ後のＴｉＮ残膜を安定且つ充分に確保することが求められ、ドライエッチ装置の高性能化や関連工程の管理を厳しくすることが必要である。このため、Ａｌ配線上のＴｉＮ膜の厚膜化、ドライエッチ装置の高性能化（ＴｉＮ高選択比化）、関連工程の処理能力向上、ＣＶＤ  Ｔｉ／ＴｉＮ装置の導入、Ｖｉａアスペクト比の低減などの対策が一般に採られる。
しかし、これらの対策は、Ｖｉａ抵抗の増加、投資増大、製造安定性低下、デバイス性能低下、設計制約増加を招く。
【００５８】
また、特許文献１、特許文献２、特許文献３においては、Ａｌ含有金属膜上の反射防止膜のさらに上にエッチングストッパ膜またはエッチング遅延膜を設けているが、反射防止膜の上面においてエッチングをストップさせることを意図しているため、意図的には反射防止膜内にオーバーエッチを行わない。このため、エッチング条件のばらつきや層間絶縁膜の膜厚ばらつきなどにより、エッチング深さが不充分となる場合がある。その結果、開口部内にエッチング除去されていないエッチングストッパ膜が残存し、導電プラグとＡｌ含有金属膜上の反射防止膜とのコンタクト性が低下しやすい。
【００５９】
これに対して、本実施形態では、Ａｌ含有金属膜上の反射防止膜のさらに上にエッチング調整膜を設けて開口部のエッチング速度を調整し、反射防止膜中に開口部の底面が位置するように開口部のエッチング条件を制御する。このため、開口部の底面が反射防止膜に到達しなかったり、反射防止膜を貫通したりすることはない。よって、Ａｌ含有金属膜上の反射防止膜と導電プラグとのコンタクト性に優れる半導体装置が製造安定性よく得られる。
【００６０】
<実施形態２>
本実施形態に係る半導体装置は、互いに長さの異なる導電プラグが２本設けられている段違いビア構造を備える点を除いては、基本的に実施形態１に係る半導体装置と同様の構成を有する。図３は、実施の形態に係る半導体装置を模式的に示した断面図である。
【００６１】
本実施形態に係る半導体装置は、半導体基板と、半導体基板の上部に、層間絶縁膜１０１と、この層間絶縁膜１０１上に設けられており、密着膜（Ｔｉ膜１０５ｃおよびＴｉＮ膜１０７ｃ）と、アルミニウム含有金属膜（ＡｌＣｕ膜１０９ｃ）と、反射防止膜（Ｔｉ膜１１１ｃおよびＴｉＮ膜１１３ｃ）と、エッチング調整膜１１５ｃと、が順に積層されてなる積層体と、を備える。この半導体装置は、層間絶縁膜１０１および積層体上に設けられている層間絶縁膜１０３と、層間絶縁膜１０３およびエッチング調整膜１１５を貫通し、端面が反射防止膜（Ｔｉ膜１１１ｃおよびＴｉＮ膜１１３ｃ）中に位置している導電プラグ（Ｔｉ膜１１７ｃ、ＴｉＮ膜１１９ｃおよびＷ膜１２１ｃ）と、を備える。
【００６２】
また、本実施形態に係る半導体装置は、層間絶縁膜１０３中に導電プラグ（Ｔｉ膜１１７ｃ、ＴｉＮ膜１１９ｃおよびＷ膜１２１ｃ）と同一工程により形成された第二の導電プラグ（Ｔｉ膜１１７ｄ、ＴｉＮ膜１１９ｄおよびＷ膜１２１ｄ）をさらに備える。また、導電プラグ（Ｔｉ膜１１７ｃ、ＴｉＮ膜１１９ｃおよびＷ膜１２１ｃ）と第二の導電プラグ（Ｔｉ膜１１７ｄ、ＴｉＮ膜１１９ｄおよびＷ膜１２１ｄ）とは、互いに長さが異なる。さらに、本実施形態に係る半導体装置は、層間絶縁膜１０１中にさらに第三の導電プラグ（Ｔｉ膜１１７ｅ、ＴｉＮ膜１１９ｅおよびＷ膜１２１ｅ）を備える。第二の導電プラグ（Ｔｉ膜１１７ｄ、ＴｉＮ膜１１９ｄおよびＷ膜１２１ｄ）の下面は、第三の導電プラグ（Ｔｉ膜１１７ｅ、ＴｉＮ膜１１９ｅおよびＷ膜１２１ｅ）の上面に接続している。
【００６３】
本実施形態に係る半導体装置の製造方法について、以下説明する。
【００６４】
図５は、実施の形態に係る半導体装置の製造方法を説明するための工程断面図である。まず、半導体基板（不図示）の上部に、ＳｉＯ2膜からなる層間絶縁膜１０１を形成する。次いで、層間絶縁膜１０１上にレジスト（不図示）を形成し、このレジストをマスクとして層間絶縁膜１０１をエッチングして開口部を形成する。
【００６５】
さらに、こうして形成された開口部内をアルゴンプラズマで処理してエッチング残渣を除去し、バリアメタル膜（Ｔｉ膜１１７ｅおよびＴｉＮ膜１１９ｅ）をスパッタリングにより形成する。さらに、バリアメタル膜上にＣＶＤ法によりタングステン膜１２１ｅを形成し、層間絶縁膜１０１の上部の余分なＴｉ膜１１７ｅ、ＴｉＮ膜１１９ｅおよびタングステン膜１２１ｅをＣＭＰ（化学機械研磨）法により除去して平坦化する。こうして、層間絶縁膜１０１中に導電プラグ（Ｔｉ膜１１７ｅ、ＴｉＮ膜１１９ｅおよびタングステン膜１２１ｅ）が形成される。
【００６６】
次いで、層間絶縁膜１０１上に、Ｔｉ膜１０５、ＴｉＮ膜１０７、ＡｌＣｕ膜１０９、Ｔｉ膜１１１、ＴｉＮ膜１１３、エッチング調整膜１１５を順に積層する。そして、エッチング調整膜１１５上にレジスト１４１ｃを形成する（図５（ａ））。
【００６７】
次いで、レジスト１４１ｃをマスクとして、Ｔｉ膜１０５、ＴｉＮ膜１０７、ＡｌＣｕ膜１０９、Ｔｉ膜１１１、ＴｉＮ膜１１３、エッチング調整膜１１５をエッチング処理することによりパターニングし、これらの膜からなる積層体を形成する。そして、レジスト１４１ｃを除去する（図５（ｂ））。
【００６８】
続いて、層間絶縁膜１０１および上記積層体の上に層間絶縁膜１０３を形成する。そして、層間絶縁膜１０３上にレジスト（不図示）を形成し、このレジストをマスクとして、層間絶縁膜１０３、エッチング調整膜１１５ｃおよびＴｉＮ膜１１３ｃをエッチングして、開口部１４３ｃを形成する。また、同一のエッチング工程により、層間絶縁膜１０３をエッチングして、開口部１４５ｅを形成する（図５（ｃ））。
【００６９】
この際、開口部１４３ｃの先端部は、ＴｉＮ膜１１３ｃの途中でストップするように調整する。また、開口部１４５ｅの先端部は、第三の導電プラグ（Ｔｉ膜１１７ｅ、ＴｉＮ膜１１９ｅおよびＷ膜１２１ｅ）の上面に達し、この上面を露出させる。
【００７０】
さらに、こうして形成された開口部１４３ｃ、１４５ｅ内をアルゴンプラズマで処理してエッチング残渣を除去し、バリアメタル膜（Ｔｉ膜１１７ｃ、１１７ｅおよびＴｉＮ膜１１９ｃ、１１９ｅ）をスパッタリングにより形成する。さらに、バリアメタル膜上にＣＶＤ法によりタングステン膜１２１ｃ、１２１ｅを形成し、層間絶縁膜１０３の上部の余分なＴｉ膜１１７ｃ、１１７ｅ、ＴｉＮ膜１１９ｃ、１１９ｅおよびタングステン膜１２１ｃ、１２１ｅをＣＭＰ（化学機械研磨）法により除去して平坦化する（図５（ｄ））。
【００７１】
このとき、エッチングガスとしては、開口部１４３ｃおよび開口部１４５ｅのいずれにおいても、ＣｘＦy（ｘは４以上の実数、ｙは正の実数）の一般式で表されるフルオロカーボン系化合物を含むエッチングガスを用いる。これらのエッチングガスは、エッチング速度（エッチングレート）は異なるが、いずれも層間絶縁膜１０３、エッチング調整膜１１５およびＴｉＮ膜１１３をエッチングすることができる。また、開口部１４３ｃ、１４５ｅを形成する際には、両方の開口部１４３ｃ、１４５ｅを同一のエッチングガスにより、同一工程により、一段階でエッチングする。
【００７２】
また、本実施形態でも、エッチング調整膜１１５ｃの厚さおよび材料は、層間絶縁膜１０３の膜厚ばらつきやエッチング条件のばらつきなどがあっても開口部１４３ｃの底面がＴｉＮ膜１１３中においてストップするように決定される。また、エッチング調整膜１１５ｃの厚さおよび材料は、同一工程において、開口部１４３ｃの底面がＴｉＮ膜１１３中に到達した時点で、開口部１４５ｅの底面が第三の導電プラグ（Ｔｉ膜１１７ｅ、ＴｉＮ膜１１９ｅおよびＷ膜１２１ｅ）の上面に達するように決定される。
【００７３】
すなわち、ここで選択されるエッチング調整膜１１５ｃの膜厚およびエッチング選択比は、開口部１４３ｃの先端部がエッチング調整膜１１５ｃを貫通するような膜厚およびエッチング選択比を選択する。例えばＳｉＯＮ膜からなるエッチング調整膜の膜厚が３５ｎｍの場合に、ＳｉＯ2とＳｉＯＮ膜との選択比を２０程度に設定することで最大７００ｎｍの層間絶縁膜１０３の膜厚バラツキを吸収することができる。例えば、エッチングガスとして、Ｃ4Ｆ8／（ＣＯ）／Ａｒ／Ｏ2ガスを用いる場合、選択比はＯ2流量や、Ｃ4Ｆ8流量、またはウェハー温度を調整することで選択比をこの値に調整することが可能である。
【００７４】
エッチング調整膜１１５ｃの厚さは、必要に応じて適宜決定され、特に限定されないが、好ましくは１０ｎｍ以上５０ｎｍ以下である。具体的には、例えば３５ｎｍとする。この範囲内の膜厚であれば、開口部（Ｖｉａ）のエッチングを、開口部１４５ｅの底面が第三の導電プラグ（Ｔｉ膜１１７ｅ、ＴｉＮ膜１１９ｅおよびＷ膜１２１ｅ）の上面に達する時点において、Ｓｉの絶縁化合物からなるエッチング調整膜１１５中で停止させずに、ＴｉＮ膜１１３中にまでオーバーエッチすることができる。このため、ＴｉＮ膜１１３ｃが確実に露出するようにすることができる。このように意図的にオーバーエッチすることにより、エッチング調整膜１１５は開口部１４３ａ、１４５ｂ内からエッチング除去され、開口部１４３ａ、１４５ｂ内のいずれにおいても、ＡｌＣｕ膜１０９上のＴｉ膜１１１のさらに上のＴｉＮ膜１１３を露出させ得る。
【００７５】
ＴｉＮ膜１１３ｃの膜厚は、必要に応じて適宜決定され、特に限定されないが、好ましくは１０ｎｍ以上２００ｎｍ以下であり、具体的には、例えば７５ｎｍである。この範囲内の膜厚であれば、開口部１４５ｅの底面が第三の導電プラグ（Ｔｉ膜１１７ｅ、ＴｉＮ膜１１９ｅおよびＷ膜１２１ｅ）の上面に達する時点において、開口部１４３ｃの底面をＴｉＮ膜１１３ｃ中でストップさせることができる。また、その後のレジストの有機剥離工程において、Ａｌの溶け出しを充分に抑制できる。
【００７６】
Ｔｉ膜１１１ｃはなくてもよいが、Ｔｉ膜１１１ｃを設ける場合の膜厚は、好ましくは５ｎｍ以上５０ｎｍ以下であり、具体的には、例えば２０ｎｍである。この範囲内の膜厚であれば、開口部１４３ｃの底面がＴｉＮ膜１１３ｃ底面の近傍に位置する場合にも、その後のレジストの有機剥離工程において、Ａｌの溶け出しを充分に抑制できる。
【００７７】
さらに、ＴｉＮ膜１１３ｃの膜厚が５５ｎｍの場合には、開口部１４３ｃの先端部のＴｉＮ膜１１３ｃ内への埋め込み深さは、必要に応じて適宜決定され、特に限定されないが、例えば５ｎｍ（膜厚の１／１０）以上５０ｎｍ（膜厚の９／１０）以下であり、具体的には１０ｎｍ以上３０ｎｍ以下である。この範囲内の埋め込み深さであれば、充分な埋め込み深さの制御マージンがあるため、多少エッチング条件がばらついても、確実にＴｉＮ膜１１３ｃ内で開口部１４３ｃの先端部を止めることができる。
【００７８】
本実施形態に係る半導体装置の作用効果について、以下説明する。
【００７９】
本実施形態の半導体装置によれば、Ａｌ含有金属膜上の反射防止膜と導電プラグとのコンタクト性に優れる半導体装置が製造安定性よく得られる。すなわち、この半導体装置によれば、Ａｌ含有金属膜１０９ｃ上の反射防止膜（Ｔｉ膜１１１ｃおよびＴｉＮ膜１１３ｃ）のさらに上に、ＳｉＯＮ、ＳｉＮ、ＳｉＣ、ＳｉＣＮのようなＮやＣを含むＳｉの絶縁化合物からなるエッチング調整膜１１５ｃを設けることにより、開口部（Ｖｉａ）のドライエッチング時に開口部１４３ｃ内のエッチレートを選択的に低下させ、ＴｉＮ残膜の厚さを安定して制御することができる。
【００８０】
また、本実施形態では、ＳｉＯＮ絶縁膜の膜厚は１０ｎｍ以上５０ｎｍ以下とすることにより、開口部（Ｖｉａ）１４３ｃのエッチングをＳｉＯＮ絶縁膜中で停止させずに、下層の反射防止膜中までオーバーエッチして下層の反射防止膜が確実に露出するようにできる。
【００８１】
一方、このような段違いビアの構成からなる半導体装置において、上記のＳｉＯＮ膜をエッチング調整膜ではなくエッチングストッパ膜として機能させる場合には、エッチングストッパ膜（ＳｉＯＮ膜）中で１段階目のエッチングを停止する。このため、開口部１４３ｃを開口するエッチングを２回に分けて行う必要があるために、半導体装置のウェハ１枚あたりの工程数および処理時間が増大し、生産性および製造安定性が低下しやすい。
【００８２】
また、確実にエッチングストッパ膜（ＳｉＯＮ膜）中でエッチングを停止するために、例えば１００ｎｍ以上２００ｎｍ以下の膜厚が必要となる。そのため、エッチング調整膜１１５の厚みが大きくなり過ぎ、層間絶縁膜１０３上に設けられているレジスト１４１ｃをマスクとしてエッチングストッパ膜のエッチングを行う場合に、エッチング時間が増大してレジスト１４１ｃがエッチング中に消滅したり、レジスト１４１ｃの形状が変化（片落ち）する場合がある。その結果、エッチングストッパ膜（ＳｉＯＮ膜）のエッチング精度が低下しやすい。
【００８３】
これに対して、本実施形態では、従来技術においてはエッチングストッパ膜として用いられていたＳｉＯＮ膜をエッチング調整膜１１５ｃとして用いるため、層間絶縁膜１０３の膜厚ばらつきやエッチング条件のばらつきなどが生じても、開口部１４５ｅの底面が第三の導電プラグ（Ｔｉ膜１１７ｅ、ＴｉＮ膜１１９ｅおよびＷ膜１２１ｅ）の上面に達する時点において、開口部１４３ｃの底面が、層間絶縁膜１０３ｃ、エッチング調整膜１１５ｃを貫通し、ＴｉＮ膜１１３ｃの途中で止まるように制御することができる。その結果、レジスト有機剥離の際にもＡｌの溶け出しは生じず、導電プラグとＡｌ含有金属膜１０９ｃの上部のＴｉＮ膜１１３ｃとのコンタクト性は向上する。
【００８４】
<実施形態３>
本実施形態に係る半導体装置は、上記の複数の積層体に含まれるエッチング調整膜１６５は、互いに連続した膜からなる点を除いては、基本的に実施形態１に係る半導体装置と同様の構成を有する。
【００８５】
本実施形態に係る半導体装置の製造方法について、以下説明する。
【００８６】
図６は、実施の形態に係る半導体装置の製造方法を模式的に示した工程断面図である。まず、半導体基板（不図示）の上部に、ＳｉＯ2膜からなる層間絶縁膜１０１を形成する。次いで、層間絶縁膜１０１上に、Ｔｉ膜１０５、ＴｉＮ膜１０７、ＡｌＣｕ膜１０９、Ｔｉ膜１１１、ＴｉＮ膜１１３を順に積層する。次に、ＴｉＮ膜１１３上にレジスト１４１ａ、１４１ｂを形成する（図６（ａ））。
【００８７】
さらに、レジスト１４１ａ、１４１ｂをマスクとして、Ｔｉ膜１０５、ＴｉＮ膜１０７、ＡｌＣｕ膜１０９、Ｔｉ膜１１１、ＴｉＮ膜１１３をエッチング処理することによりパターニングし、これらの膜からなる積層体を形成する。そして、レジスト１４１ａ、１４１ｂを除去する。続いて、ＴｉＮ膜１１３上面、上記積層体の側面および層間絶縁膜１０１の上面に、連続した１枚のＳｉＯＮ絶縁膜としてエッチング調整膜１６５を形成する（図６（ｂ））。
【００８８】
続いて、エッチング調整膜１６５の上に層間絶縁膜１０３を形成する。そして、層間絶縁膜１０３上にレジスト（不図示）を形成し、このレジストをマスクとして、層間絶縁膜１０３、エッチング調整膜１６５およびＴｉＮ膜１１３ａ、１１３ｂをエッチングして、開口部１４３ａ、１４５ｂを形成する（図６（ｃ））。この際、開口部１４３ａ、１４５ｂの先端部は、ＴｉＮ膜１１３ａ、１１３ｂの途中でストップするように調整する。
【００８９】
さらに、こうして形成された開口部１４３ａ、１４５ｂ内をアルゴンプラズマで処理してエッチング残渣を除去し、バリアメタル膜（不図示）をスパッタリングにより形成する。さらに、バリアメタル膜上にＣＶＤ法によりタングステン膜（不図示）を形成し、層間絶縁膜１０３の上部の余分なバリアメタル膜およびタングステン膜をＣＭＰ（化学機械研磨）法により除去して平坦化する（不図示）。
【００９０】
本実施形態に係る半導体装置の作用効果について、以下説明する。
【００９１】
本実施形態に係る半導体装置の作用効果は、以下の作用効果を除いて、基本的には実施形態１に係る半導体装置の作用効果と同様である。すなわち、本実施形態によれば、開口部１４３ａ、１４５ｂの幅とＡｌ含有金属膜１０９ａ、１０９ｂの幅とが略等しい場合におけるエッチング時に、Ａｌ含有金属膜１０９ａ、１０９ｂの踏み外しマージンが増加する。このため、開口部１４３ａ、１４５ｂの底部のサイズを大きくすることができる。また、Ａｌ含有金属膜１０９ａ、１０９ｂの側面が開口部１４３ａ、１４５ｂ内に露出することを防ぐことができる。Ａｌの側壁が露出すると、有機剥離時にアルミニウムが溶出する危険がある。
【００９２】
以上、図面を参照して本発明の実施形態について述べたが、これらは本発明の例示であり、上記以外の様々な構成を採用することもできる。
【００９３】
たとえば、上記実施形態では、開口部１４３の底面がＴｉＮ膜１１３の途中で停止するようにエッチングを行っているが、開口部１４３の底面はＴｉ膜１１１の途中で停止するようにエッチングを行ってもよい。この場合も、レジストの有機剥離の際にＡｌが溶け出すことを抑制できる。なお、この場合には、Ｔｉ膜１１１の膜厚を充分に確保することが好ましい。開口部１４３の底面がＴｉ膜１１１を貫通することを防ぐためである。
【図面の簡単な説明】
【００９４】
【図１】実施の形態に係る半導体装置の一部を模式的に示した断面図である。
【図２】実施の形態に係る半導体装置の一部を図１よりも広い視野で模式的に示した断面図である。
【図３】実施の形態に係る半導体装置を模式的に示した断面図である。
【図４】実施の形態に係る半導体装置の製造方法を説明するための工程断面図である。
【図５】実施の形態に係る半導体装置の製造方法を説明するための工程断面図である。
【図６】実施の形態に係る半導体装置の製造方法を説明するための工程断面図である。
【図７】ＴｉＮ抜きＶｉａ形成プロセスを説明するための図である。
【図８】従来公知のコンタクトホール形成方法を説明するための図である。
【符号の説明】
【００９５】
２４  下部拡散層
２６  下部配線層
２８  エッチング遅延層
３２  層間絶縁膜
３４  レジスト
３６  コンタクトホール
３８  コンタクトホール
Ａ  コンタクトホール形成領域
Ｂ  コンタクトホール形成領域
１０１  層間絶縁膜
１０３  層間絶縁膜
１０５  Ｔｉ膜
１０７  ＴｉＮ膜
１０９  ＡｌＣｕ膜
１１１  Ｔｉ膜
１１３  ＴｉＮ膜
１１５  エッチング調整膜
１１７  Ｔｉ膜
１１９  ＴｉＮ膜
１２１  Ｗ膜
１４１  レジスト
１４３  開口部
１４５  開口部
１６５  エッチング調整膜
１００１  層間絶縁膜
１００３  層間絶縁膜
１００５  Ｔｉ膜
１００７  ＴｉＮ膜
１００９  ＡｌＣｕ膜
１０１３  ＴｉＮ膜
１０４３  開口部
【図１】
2006100503.tif 000003
【図２】
2006100503.tif 000004
【図３】
2006100503.tif 000005
【図４】
2006100503.tif 000006
【図５】
2006100503.tif 000007
【図６】
2006100503.tif 000008
【図７】
2006100503.tif 000009
【図８】
2006100503.tif 000010